(57)【特許請求の範囲】
【請求項１】
主面及びオリエンテーションフラットを有するリン化インジウム基板であり、オリエンテーションフラット端面の長手方向において、前記オリエンテーションフラット端面の両端から内側に３ｍｍの幅部分を除外した面において、断面曲線を基板厚みの５分の１の間隔で４本設定し、前記４本の断面曲線におけるＪＩＳ  Ｂ  ０６０１：２０１３で規定される最大高さＰｚをそれぞれ測定したとき、前記４本の断面曲線における前記最大高さＰｚの最大値と最小値との差が、前記オリエンテーションフラット端面の長手方向の長さの１００００分の１以下であることを特徴とするリン化インジウム基板の製造方法であって、
リン化インジウムのインゴットを、番手＃２７０〜＃４００の砥石を用いて、砥石送り速度２０〜３５ｍｍ／分で研削してオリエンテーションフラットを形成する工程と、
前記研削したリン化インジウムのインゴットから主面及びオリエンテーションフラットを有するウエハを切り出す工程と、
前記ウエハにおいて、オリエンテーションフラットを構成する端面以外の外周部分の面取りを行う工程と、
前記面取り後のウエハの少なくとも一方の表面を研磨する工程と、
前記研磨後のウエハを下記エッチング条件でエッチングする工程と、
・エッチング条件
〔エッチング液組成〕８５質量％のリン酸水溶液及び３０質量％の過酸化水素水としたとき、当該リン酸水溶液：０．２〜０．４、当該過酸化水素水：０．１、残部：水として、エッチング液全体が１となるような容積比とする
〔エッチング液温度〕６０〜１００℃
〔エッチング時間〕８〜１５分
を含むリン化インジウム基板の製造方法。
【請求項２】
主面及びオリエンテーションフラットを有するリン化インジウム基板であり、オリエンテーションフラット端面の長手方向において、前記オリエンテーションフラット端面の両端から内側に３ｍｍの幅部分を除外した面において、断面曲線を基板厚みの５分の１の間隔で４本設定し、前記４本の断面曲線におけるＪＩＳ  Ｂ  ０６０１：２０１３で規定される最大高さＰｚをそれぞれ測定したとき、前記４本の断面曲線における前記最大高さＰｚの最大値と最小値との差が、前記オリエンテーションフラット端面の長手方向の長さの１００００分の１以下であることを特徴とするリン化インジウム基板の製造方法であって、
リン化インジウムのインゴットを研削してオリエンテーションフラットを形成する工程と、
前記研削したリン化インジウムのインゴットから主面及びオリエンテーションフラットを有するウエハを切り出す工程と、
前記ウエハにおいて、オリエンテーションフラットの端面部を番手＃８００〜＃１２００の砥石を用いて、砥石送り速度６０〜１８０ｍｍ／分で研削するとともに、オリエンテーションフラット部以外の外周部分の面取りを行う工程と、
前記面取り後のウエハの少なくとも一方の表面を研磨する工程と、
前記研磨後のウエハを下記エッチング条件でエッチングする工程と、
・エッチング条件
〔エッチング液組成〕８５質量％のリン酸水溶液及び３０質量％の過酸化水素水としたとき、当該リン酸水溶液：０．２〜０．４、当該過酸化水素水：０．１、残部：水として、エッチング液全体が１となるような容積比とする
〔エッチング液温度〕６０〜１００℃
〔エッチング時間〕８〜１５分
を含むリン化インジウム基板の製造方法。
【請求項３】
前記リン化インジウム基板は、前記４本の断面曲線における前記最大高さＰｚの最大値と最小値との差が、前記オリエンテーションフラット端面の長手方向の長さの１５０００分の１以下である請求項１または２に記載のリン化インジウム基板の製造方法。
【請求項４】
主面及びオリエンテーションフラットを有するリン化インジウム基板であり、オリエンテーションフラット端面の長手方向において、前記オリエンテーションフラット端面の両端から内側に３ｍｍの幅部分を除外した面において、断面曲線を基板厚みの５分の１の間隔で４本設定し、前記４本の断面曲線におけるＪＩＳ  Ｂ  ０６０１：２０１３で規定される最大高さＰｚをそれぞれ測定したとき、前記４本の断面曲線における前記最大高さＰｚの標準偏差σが１．０μｍ以下であることを特徴とするリン化インジウム基板の製造方法であって、
リン化インジウムのインゴットを、番手＃２７０〜＃４００の砥石を用いて、砥石送り速度２０〜３５ｍｍ／分で研削してオリエンテーションフラットを形成する工程と、
前記研削したリン化インジウムのインゴットから主面及びオリエンテーションフラットを有するウエハを切り出す工程と、
前記ウエハにおいて、オリエンテーションフラットを構成する端面以外の外周部分の面取りを行う工程と、
前記面取り後のウエハの少なくとも一方の表面を研磨する工程と、
前記研磨後のウエハを下記エッチング条件でエッチングする工程と、
・エッチング条件
〔エッチング液組成〕８５質量％のリン酸水溶液及び３０質量％の過酸化水素水としたとき、当該リン酸水溶液：０．２〜０．４、当該過酸化水素水：０．１、残部：水として、エッチング液全体が１となるような容積比とする
〔エッチング液温度〕６０〜１００℃
〔エッチング時間〕８〜１５分
を含むリン化インジウム基板の製造方法。
【請求項５】
主面及びオリエンテーションフラットを有するリン化インジウム基板であり、オリエンテーションフラット端面の長手方向において、前記オリエンテーションフラット端面の両端から内側に３ｍｍの幅部分を除外した面において、断面曲線を基板厚みの５分の１の間隔で４本設定し、前記４本の断面曲線におけるＪＩＳ  Ｂ  ０６０１：２０１３で規定される最大高さＰｚをそれぞれ測定したとき、前記４本の断面曲線における前記最大高さＰｚの標準偏差σが１．０μｍ以下であることを特徴とするリン化インジウム基板の製造方法であって、
リン化インジウムのインゴットを研削してオリエンテーションフラットを形成する工程と、
前記研削したリン化インジウムのインゴットから主面及びオリエンテーションフラットを有するウエハを切り出す工程と、
前記ウエハにおいて、オリエンテーションフラットの端面部を番手＃８００〜＃１２００の砥石を用いて、砥石送り速度６０〜１８０ｍｍ／分で研削するとともに、オリエンテーションフラット部以外の外周部分の面取りを行う工程と、
前記面取り後のウエハの少なくとも一方の表面を研磨する工程と、
前記研磨後のウエハを下記エッチング条件でエッチングする工程と、
・エッチング条件
〔エッチング液組成〕８５質量％のリン酸水溶液及び３０質量％の過酸化水素水としたとき、当該リン酸水溶液：０．２〜０．４、当該過酸化水素水：０．１、残部：水として、エッチング液全体が１となるような容積比とする
〔エッチング液温度〕６０〜１００℃
〔エッチング時間〕８〜１５分
を含むリン化インジウム基板の製造方法。
【請求項６】
前記リン化インジウム基板は、前記４本の断面曲線における前記最大高さＰｚの標準偏差σが０．８μｍ以下である請求項４または５に記載のリン化インジウム基板の製造方法。
【請求項７】
前記リン化インジウム基板は、基板厚みが３００〜９００μｍである請求項１〜６のいずれか一項に記載のリン化インジウム基板の製造方法。
【請求項８】
前記リン化インジウム基板は、前記主面と前記オリエンテーションフラットとが接してなる線である稜線の長さが、前記主面の直径の８〜５０％である請求項１〜７のいずれか一項に記載のリン化インジウム基板の製造方法。
【請求項９】
前記リン化インジウム基板は、前記主面の外縁は、前記オリエンテーションフラットと、前記オリエンテーションフラットに連なる円弧部とからなり、前記主面の最大径が前記稜線の長さ以上であり、且つ、４９〜１５１ｍｍである請求項８に記載のリン化インジウム基板の製造方法。
【発明の詳細な説明】
【技術分野】
【０００１】
本発明は、リン化インジウム基板、及びリン化インジウム基板の製造方法に関する。
【背景技術】
【０００２】
インジウムリン（ＩｎＰ）は、ＩＩＩ族のインジウム（Ｉｎ）とＶ族のリン（Ｐ）とからなるＩＩＩ−Ｖ族化合物半導体材料である。半導体材料としての特性は、バンドギャップ１．３５ｅＶ、電子移動度〜５４００ｃｍ2／Ｖ・ｓであり、高電界下での電子移動度はシリコンやガリウム砒素といった他の一般的な半導体材料より高い値になるという特性を有している。また、常温常圧下での安定な結晶構造は立方晶の閃亜鉛鉱型構造であり、その格子定数は、ヒ化ガリウム（ＧａＡｓ）やリン化ガリウム（ＧａＰ）等の化合物半導体と比較して大きな格子定数を有するという特徴を有している。
【０００３】
リン化インジウム基板の原料となるリン化インジウムのインゴットは、通常、所定の厚さにスライシングされ、所望の形状に研削され、適宜機械研磨された後、研磨屑や研磨により生じたダメージを除去するために、エッチングや精密研磨（ポリシング）等に供される。
【０００４】
リン化インジウム基板の結晶方位を示すために一般に行われるのは、例えば、特許文献１に開示されているような、円形基板（ウエハ）の所定領域の弓形部分を切り取り、特定の面方位を有する面を露出させるオリエンテーションフラット法である。方位を示す短い線分をオリエンテーションフラットと呼ぶ。ウエハプロセスにおいてオリエンテーションフラットを基準にウエハの向きを定めて様々な工程を行うようになっている。
【先行技術文献】
【特許文献】
【０００５】
【特許文献１】特開２０１４−０２８７２３号公報
【発明の概要】
【発明が解決しようとする課題】
【０００６】
ウエハプロセスにおいて、上記オリエンテーションフラットはウエハの向きを定めるための基準となるものであり、その精度が重要となる。特に、オリエンテーションフラットに二本の並列した柱状冶具を押し当てて、オリエンテーションフラットをウエハの向きを定めるための基準とする場合、オリエンテーションフラットの平坦度が非常に重要となる。
【０００７】
しかしながら、リン化インジウムの円形基板（ウエハ）の所定領域の弓形部分を切り取り、特定の面方位を有する面を露出させるオリエンテーションフラット法において、オリエンテーションフラットの平坦度の精度を向上させることは一般に困難なものであり、当該オリエンテーションフラットの平坦度の精度の向上に関する技術の改善が望まれている。
【０００８】
本発明は、上記のような課題を解決するためになされたもので、オリエンテーションフラットの平坦度の精度が良好なリン化インジウム基板、及びリン化インジウム基板の製造方法を提供することを目的とする。
【課題を解決するための手段】
【０００９】
本発明は一実施形態において、主面及びオリエンテーションフラットを有するリン化インジウム基板であって、オリエンテーションフラット端面の長手方向において、前記オリエンテーションフラット端面の両端から内側に３ｍｍの幅部分を除外した面において、断面曲線を基板厚みの５分の１の間隔で４本設定し、前記４本の断面曲線におけるＪＩＳ  Ｂ  ０６０１：２０１３で規定される最大高さＰｚをそれぞれ測定したとき、前記４本の断面曲線における前記最大高さＰｚの最大値と最小値との差が、前記オリエンテーションフラット端面の長手方向の長さの１００００分の１以下であることを特徴とするリン化インジウム基板である。
【００１０】
本発明のリン化インジウム基板は一実施形態において、前記４本の断面曲線における最大高さＰｚの最大値と最小値との差が、前記オリエンテーションフラット端面の長手方向の長さの１５０００分の１以下である。
【００１１】
本発明は別の一実施形態において、主面及びオリエンテーションフラットを有するリン化インジウム基板であって、オリエンテーションフラット端面の長手方向において、前記オリエンテーションフラット端面の両端から内側に３ｍｍの幅部分を除外した面において、断面曲線を基板厚みの５分の１の間隔で４本設定し、前記４本の断面曲線におけるＪＩＳ  Ｂ  ０６０１：２０１３で規定される最大高さＰｚをそれぞれ測定したとき、前記４本の断面曲線における前記最大高さＰｚの標準偏差σが１．０μｍ以下であることを特徴とするリン化インジウム基板である。
【００１２】
本発明のリン化インジウム基板は更に別の一実施形態において、前記４本の断面曲線における前記最大高さＰｚの標準偏差σが０．８μｍ以下である。
【００１３】
本発明のリン化インジウム基板は更に別の一実施形態において、基板厚みが３００〜９００μｍである。
【００１４】
本発明のリン化インジウム基板は更に別の一実施形態において、前記主面と前記オリエンテーションフラットとが接してなる線である稜線の長さが、前記主面の直径の８〜５０％である。
【００１５】
本発明のリン化インジウム基板は更に別の一実施形態において、前記主面の外縁は、前記オリエンテーションフラットと、前記オリエンテーションフラットに連なる円弧部とからなり、前記主面の最大径が前記稜線の長さ以上であり、且つ、４９〜１５１ｍｍである。
【００１６】
本発明は別の一実施形態において、リン化インジウムのインゴットを、番手＃２７０〜＃４００の砥石を用いて、砥石送り速度２０〜３５ｍｍ／分で研削してオリエンテーションフラットを形成する工程と、前記研削したリン化インジウムのインゴットから主面及びオリエンテーションフラットを有するウエハを切り出す工程と、前記ウエハにおいて、オリエンテーションフラットを構成する端面以外の外周部分の面取りを行う工程と、前記面取り後のウエハの少なくとも一方の表面を研磨する工程と、前記研磨後のウエハを下記エッチング条件でエッチングする工程と、
・エッチング条件
〔エッチング液組成〕８５質量％のリン酸水溶液及び３０質量％の過酸化水素水としたとき、当該リン酸水溶液：０．２〜０．４、当該過酸化水素水：０．１、残部：水として、エッチング液全体が１となるような容積比とする
〔エッチング液温度〕６０〜１００℃
〔エッチング時間〕８〜１５分
を含む本発明のリン化インジウム基板の製造方法である。
【００１７】
本発明は更に別の一実施形態において、リン化インジウムのインゴットを研削してオリエンテーションフラットを形成する工程と、前記研削したリン化インジウムのインゴットから主面及びオリエンテーションフラットを有するウエハを切り出す工程と、前記ウエハにおいて、オリエンテーションフラットの端面部を番手＃８００〜＃１２００の砥石を用いて、砥石送り速度６０〜１８０ｍｍ／分で研削するとともに、オリエンテーションフラット部以外の外周部分の面取りを行う工程と、前記面取り後のウエハの少なくとも一方の表面を研磨する工程と、前記研磨後のウエハを下記エッチング条件でエッチングする工程と、
・エッチング条件
〔エッチング液組成〕８５質量％のリン酸水溶液及び３０質量％の過酸化水素水としたとき、当該リン酸水溶液：０．２〜０．４、当該過酸化水素水：０．１、残部：水として、エッチング液全体が１となるような容積比とする
〔エッチング液温度〕６０〜１００℃
〔エッチング時間〕８〜１５分
を含む本発明のリン化インジウム基板の製造方法である。
【発明の効果】
【００１８】
本発明の実施形態によれば、オリエンテーションフラットの平坦度の精度が良好なリン化インジウム基板、及びリン化インジウム基板の製造方法を提供することができる。
【図面の簡単な説明】
【００１９】
【図１】本発明の実施形態に係るリン化インジウム基板の外観模式図及びオリエンテーションフラットの拡大模式図である。
【図２】本発明の実施形態に係るリン化インジウム基板の第１の製造方法及び第２の製造方法の各工程及び当該各工程で作製されたインゴットまたはウエハの模式図である。
【発明を実施するための形態】
【００２０】
〔リン化インジウム基板〕
まず、本実施形態のリン化インジウム基板の構成について説明する。
本実施形態のリン化インジウム基板１０は、図１に示すように、主面１１と、オリエンテーションフラット１２とを有している。また、主面１１とオリエンテーションフラット１２とが接してなる線を稜線１３とする。
【００２１】
ここで、「主面」とは、半導体素子構造の形成のためにエピタキシャル成長用の基板として使用する際に、実際にエピタキシャル成長を実施する面を示す。また、「オリエンテーションフラット」とは、結晶の外周の一部を例えば弓形に切り取った後に現れる部分であり、基板の主面を上から見たときに外周の一部に形成された直線部分に相当する。オリエンテーションフラットは、主に基板の結晶方位を示す役割を果たす。オリエンテーションフラットは、目視で観察した場合基板の主面に略垂直な方向に形成される。また、本発明において、「オリエンテーションフラット端面」は、オリエンテーションフラットを構成している面（図１のリン化インジウム基板の端面１４）を示す。
【００２２】
本発明の実施形態におけるリン化インジウム基板１０の主面１１の面方位及びオリエンテーションフラット１２の面方位は、例えば、主面１１は（１００）面から近接する＜１１０＞方向、あるいは〈１１１〉方向に０°以上５°以下の範囲で傾斜した面であり、オリエンテーションフラット１２の面方位は（０−１−１）面、（０−１１）面、（０１１）面及び（０１−１）面からなる等価な面であってもよい。厳密には、例えば（１００）面から〔１１１〕方向に５°傾斜した主面を持つウエハのオリエンテーションフラットは（０−１−１）から５°傾いた面となり、また、（０１１）面以外に例えば４５°回転した方向にオリエンテーションフラットを付する場合などにも本発明の実施形態は適用でき、上記のように、リン化インジウム基板１０の主面１１に略垂直な特定な面であれば、特に限定することはない。また、本発明の実施形態は、リン化インジウム基板のオリエンテーションフラットの製造技術に関する発明に係るが、円形のリン化インジウム基板のオリエンテーションフラットの製造技術に限定されることなく、矩形の基板に付されるオリエンテーションフラットの端面の平坦度の改善にも効果があり、矩形基板にも適用可能である。
【００２３】
リン化インジウム基板１０のオリエンテーションフラット１２は、リン化インジウムの円形基板の外周の一部を弓形に切り取った後に現れる部分で形成されていてもよい。その場合、主面１１の外縁は、オリエンテーションフラット１２と、オリエンテーションフラット１２に連なる円弧部とからなる。また、このとき、主面１１の最大径は、４９〜１５１ｍｍであってもよく、４９〜１０１ｍｍであってもよい。主面１１の最大径は、稜線の長さ以上である。なお、リン化インジウム基板１０は、四角形等の矩形であってもよい。
【００２４】
主面１１とオリエンテーションフラット１２とが接する稜線１３の長さは、主面１１の面積が十分に確保できる程度の長さであれば特に限定されないが、ウエハの直径（主面１１の直径）の８〜５０％であるのが好ましい。主面１１とオリエンテーションフラット１２とが接する稜線１３の長さがウエハ直径（主面１１の直径）の８％未満であると、オリエンテーションフラット（ＯＦ）の存在の確認が困難になる恐れがある。主面１１とオリエンテーションフラット１２とが接する稜線１３の長さがウエハ直径（主面１１の直径）の５０％を超えると、ウエハの有効面積が減るという問題が生じる恐れがある。主面１１とオリエンテーションフラット１２とが接する稜線１３の長さは、ウエハの直径（主面１１の直径）の１０〜４０％であるのがより好ましく、２０〜４０％であるのが更により好ましい。
【００２５】
リン化インジウム基板１０の厚みは特に限定されないが、例えば、３００〜９００μｍであるのが好ましく、３００〜７００μｍであるのがより好ましい。特に口径が大きい場合、リン化インジウム基板１０が３００μｍ未満であると割れる恐れがあり、９００μｍを超えると母材結晶が無駄になるという問題が生じることがある。
【００２６】
リン化インジウム基板１０は、一側面において、オリエンテーションフラット端面１４の長手方向において、オリエンテーションフラット端面１４の両端から内側に３ｍｍの幅部分を除外した面において、断面曲線を基板厚みの５分の１の間隔で４本設定し、４本の断面曲線におけるＪＩＳ  Ｂ  ０６０１：２０１３で規定される最大高さＰｚをそれぞれ測定したとき、４本の断面曲線における最大高さＰｚの最大値と最小値との差が、オリエンテーションフラット端面１４の長手方向の長さの１００００分の１以下となるように制御されている。
【００２７】
当該４本の断面曲線における最大高さＰｚの最大値と最小値との差について、図面を用いてより具体的に説明する。図１に、オリエンテーションフラットの拡大模式図を示している。まず、オリエンテーションフラット端面１４の長手方向において、オリエンテーションフラット端面１４の両端から内側に３ｍｍの幅部分を除外した面を設定する。次に、断面曲線を基板厚みの５分の１の間隔で４本設定する。図１では、ａ方向の断面曲線、ｂ方向の断面曲線、ｃ方向の断面曲線及びｄ方向の断面曲線が当該４本の断面曲線として設定されている。次に、ａ方向、ｂ方向、ｃ方向及びｄ方向の４本の断面曲線におけるＪＩＳ  Ｂ  ０６０１：２０１３で規定される最大高さＰｚをそれぞれ測定する。次に、ａ方向、ｂ方向、ｃ方向及びｄ方向の４本の断面曲線における最大高さＰｚの最大値と最小値との差を求める。
【００２８】
ここで、  断面曲線におけるＪＩＳ  Ｂ  ０６０１で規定される最大高さＰｚは、山高さと谷深さの最大値の和で表される。
【００２９】
リン化インジウム基板１０は、当該４本の断面曲線における最大高さＰｚの最大値と最小値との差が、オリエンテーションフラット端面１４の長手方向の長さの１００００分の１以下となるように制御されている。このような構成によれば、オリエンテーションフラット１２に二本の並列した柱状冶具を押し当てることで、オリエンテーションフラット１２をウエハの向きを定めるための基準とする場合、オリエンテーションフラット１２の平坦度の精度が良好となり、ウエハを所望の向きに正確に定めることが可能となる。なお、図１は説明のために作成したものであり、実際のオリエンテーションフラット端面と断面曲線との位置関係、断面曲線同士の間隔等を正確に示すものではない。
【００３０】
前述の４本の断面曲線における最大高さＰｚの最大値と最小値との差は、オリエンテーションフラット端面１４の長手方向の長さの１５０００分の１以下であるのが好ましく、２００００分の１以下であるのがより好ましい。
【００３１】
リン化インジウム基板１０は、別の一側面において、オリエンテーションフラット端面１４の長手方向において、オリエンテーションフラット端面１４の両端から内側に３ｍｍの幅部分を除外した面において、断面曲線を基板厚みの５分の１の間隔で４本設定し、４本の断面曲線におけるＪＩＳ  Ｂ  ０６０１：２０１３で規定される最大高さＰｚをそれぞれ測定したとき、４本の断面曲線における最大高さＰｚの標準偏差σが１．０μｍ以下となるように制御されている。このような構成によれば、オリエンテーションフラット１２に二本の並列した柱状冶具を押し当てることで、オリエンテーションフラット１２をウエハの向きを定めるための基準とする場合、オリエンテーションフラット１２の平坦度の精度が良好となり、ウエハを所望の向きに正確に定めることが可能となる。
【００３２】
前述の４本の断面曲線における前記最大高さＰｚの標準偏差σは、０．８μｍ以下であるのが好ましく、０．６μｍ以下であるのがより好ましい。
【００３３】
〔リン化インジウム基板の製造方法〕
次に、本発明の実施形態に係るリン化インジウム基板の製造方法について説明する。本発明の実施形態に係るリン化インジウム基板の製造方法には、第１の製造方法及び第２の製造方法がある。図２に、第１の製造方法及び第２の製造方法の各工程及び当該各工程で作製されたインゴットまたはウエハの模式図を示す。
【００３４】
（第１の製造方法）
リン化インジウム基板の第１の製造方法としては、まず、公知の方法にてリン化インジウムのインゴットを作製する。
次に、リン化インジウムのインゴットを、番手＃２７０〜＃４００の砥石を用いて、砥石送り速度２０〜３５ｍｍ／分で研削して円筒にするとともに、オリエンテーションフラット（ＯＦ）を形成する。
本発明の属する技術分野において、前述の「番手＃」として使用される数字が砥石の粒度に対応し、番手＃の数字が大きい程砥石の粒度が小さく、番手の数字が小さい程砥石の粒度が大きい。
また、「砥石送り速度」は、研削のために、回転する砥石をリン化インジウムのインゴットに押し当てた状態で、インゴットに対して砥石回転軸が相対的に移動する速度を示す。
次に、研削したリン化インジウムのインゴットから主面及びオリエンテーションフラットを有するウエハを切り出す。このとき、リン化インジウムのインゴットの結晶両端を所定の結晶面に沿って、ワイヤーソー等を用いて切断し、複数のウエハを所定の厚みに切り出す。
次に、ウエハにおいて、オリエンテーションフラットを構成する端面以外の外周部分の面取りを行う。ここで、当該オリエンテーションフラットを構成する端面以外の外周部分は、図２の第１の製造方法の面取り（ウエハ研削）工程において、「研削代」として示されている。
次に、面取り後のウエハの少なくとも一方の表面、好ましくは両面を研磨する。当該研磨工程はラッピング工程とも言われ、所定の研磨剤で研磨することで、ウエハ表面の凹凸を取り除く。
次に、研磨後のウエハを下記エッチング条件でエッチングする。
・エッチング条件
〔エッチング液組成〕８５質量％のリン酸水溶液及び３０質量％の過酸化水素水としたとき、当該リン酸水溶液：０．２〜０．４、当該過酸化水素水：０．１、残部：水として、エッチング液全体が１となるような容積比とする
〔エッチング液温度〕６０〜１００℃
〔エッチング時間〕８〜１５分
ウエハは、前記エッチング液中にウエハ全体を浸漬することで、エッチングする。
次に、ウエハの主面を鏡面研磨用の研磨材で研磨して鏡面に仕上げる。
次に、洗浄を行うことで、本発明の実施形態に係るリン化インジウムウエハが製造される。
【００３５】
リン化インジウム基板の第１の製造方法では、リン化インジウムのインゴットにオリエンテーションフラットを形成する条件、及び、研磨後のウエハのエッチング条件を最適化することで、オリエンテーションフラット端面の平坦性を制御している。
【００３６】
（第２の製造方法）
リン化インジウム基板の第２の製造方法としては、まず、公知の方法にてリン化インジウムのインゴットを作製する。
次に、リン化インジウムのインゴットを研削して円筒にするとともに、オリエンテーションフラット（ＯＦ）を形成する。
次に、研削したリン化インジウムのインゴットから主面及びオリエンテーションフラットを有するウエハを切り出す。このとき、リン化インジウムのインゴットの結晶両端を所定の結晶面に沿って、ワイヤーソー等を用いて切断し、複数のウエハを所定の厚みに切り出す。
次に、ウエハにおいて、オリエンテーションフラットの端面部を番手＃８００〜＃１２００の砥石を用いて、砥石送り速度６０〜１８０ｍｍ／分で研削する。「砥石送り速度」は、研削のために、回転する砥石をウエハの外周部分に押し当てた状態で、ウエハ外周部と砥石との接触部がウエハ外周部に対して相対的に移動する速度を示す。この工程における外周研削部分は図２の第２の製造方法の面取り（ウエハ研削）工程において、「研削代」として示されている部分であるが、オリエンテーションフラット部には面取りは施さず、端面のみを研削する。オリエンテーションフラット部以外の外周部分には、面取り加工を施す。
次に、面取り後のウエハの少なくとも一方の表面、好ましくは両面を研磨する。当該研磨工程はラッピング工程とも言われ、所定の研磨剤で研磨することで、ウエハ表面の凹凸を取り除く。
次に、研磨後のウエハを下記エッチング条件でエッチングする。
・エッチング条件
〔エッチング液組成〕８５質量％のリン酸水溶液及び３０質量％の過酸化水素水としたとき、当該リン酸水溶液：０．２〜０．４、当該過酸化水素水：０．１、残部：水として、エッチング液全体が１となるような容積比とする
〔エッチング液温度〕６０〜１００℃
〔エッチング時間〕８〜１５分
ウエハは、前記エッチング液中にウエハ全体を浸漬することで、エッチングする。
次に、ウエハの主面を鏡面研磨用の研磨材で研磨して鏡面に仕上げる。
次に、洗浄を行うことで、本発明の実施形態に係るリン化インジウムウエハが製造される。
【００３７】
リン化インジウム基板の第２の製造方法では、ウエハのオリエンテーションフラットの端面部の研削条件、及び、研磨後のウエハのエッチング条件を最適化することで、オリエンテーションフラットの端面部分の平坦度を制御している。
【００３８】
なお、リン化インジウム基板の第２の製造方法におけるウエハのオリエンテーションフラットの端面部の研削条件を、例えば前述のリン化インジウム基板の第１の製造方法におけるインゴット研削条件と同様とする、または、より細かく研削するだけでは、本発明の実施形態に係るリン化インジウム基板のようにオリエンテーションフラット端面の平坦度を良好に制御することは困難である。インゴット研削とウエハ研削とでは、研削方法が異なるし、ウエハ研削では特に研削の際にウエハが振動する可能性があるためである。
【００３９】
本発明の実施形態に係るリン化インジウム基板に対し、公知の方法で半導体薄膜をエピタキシャル成長させることで、半導体エピタキシャルウエハを作製することができる。当該エピタキシャル成長の例としては、リン化インジウム基板上に、ＩｎＡｌＡｓバッファ層、ＩｎＧａＡｓチャネル層、ＩｎＡｌＡｓスペーサ層、ＩｎＰ電子供給層をエピタキシャル成長させたＨＥＭＴ構造を形成してもよい。このようなＨＥＭＴ構造を有する半導体エピタキシャルウエハを作製する場合、一般には、鏡面仕上げしたリン化インジウム基板に、硫酸／過酸化水素水などのエッチング溶液によるエッチング処理を施して、基板表面に付着したケイ素（Ｓｉ）等の不純物を除去する。一般に、ここでのエッチング除去量は微々たるものであり、オリエンテーションフラット部の端面の平坦度を変化させるものではない。そして、このエッチング処理後のリン化インジウム基板に、分子線エピタキシャル成長法（ＭＢＥ：Ｍｏｌｅｃｕｌａｒ  Ｂｅａｍ  Ｅｐｉｔａｘｙ）又は有機金属気相成長（ＭＯＣＶＤ：Ｍｅｔａｌ  Ｏｒｇａｎｉｃ  Ｃｈｅｍｉｃａｌ  Ｖａｐｏｒ  Ｄｅｐｏｓｉｔｉｏｎ）によりエピタキシャル膜を形成する。
【実施例】
【００４０】
以下、本発明及びその利点をより良く理解するための実施例を提供するが、本発明はこれらの実施例に限られるものではない。
【００４１】
・試験例１
前述の第１の製造方法の製造フローに基づき、実施例１〜４及び比較例１〜４を以下のように作製した。
まず、φ８０ｍｍ以上の直径で育成したリン化インジウムの単結晶のインゴットを準備した。
次に、リン化インジウムの単結晶のインゴットの外周を研削し、円筒にするとともに、オリエンテーションフラット（ＯＦ）を形成した。インゴットの外周研削について、砥石には、表１に示す番手、メタルボンドを採用し、表１に示す砥石送り速度とした。
次に、研削したリン化インジウムのインゴットから主面及びオリエンテーションフラットを有するウエハを切り出した。このとき、リン化インジウムのインゴットの結晶両端を所定の結晶面に沿って、ワイヤーソーを用いて切断し、複数のウエハを所定の厚みに切り出した。
次に、ウエハにおいて、オリエンテーションフラットを構成する端面以外の外周部分の面取りを行った。
次に、面取り後のウエハの両面を研磨剤で研磨することで、ウエハ表面の凹凸を取り除いた。
次に、ウエハをエッチング液中に浸漬して所定温度で所定時間エッチングした。表１に当該エッチング条件を示す。なお、表１に示す「リン酸水溶液」は８５質量％のリン酸水溶液を用い、「過酸化水素水」は３０質量％の過酸化水素水を用い、「硫酸」は９６質量％の硫酸を用いた。
次に、ウエハの主面を鏡面研磨用の研磨材で研磨して鏡面に仕上げた後、洗浄することで、表１に示すウエハ径、ウエハ厚み及びオリエンテーションフラットの稜線長さを有するリン化インジウム基板を作製した。
【００４２】
・試験例２
実施例５として、前述の実施例１〜４と以下の点（１）及び（２）以外は同様にして、リン化インジウム基板を作製した。
（１）φ１０４ｍｍ以上の直径で育成したリン化インジウムの単結晶のインゴットを準備した。
（２）ウエハの主面を鏡面研磨用の研磨材で研磨して鏡面に仕上げた後、洗浄することで、表１に示すウエハ径、ウエハ厚み及びオリエンテーションフラットの稜線長さを有するリン化インジウム基板を作製した。
【００４３】
・試験例３
前述の第２の製造方法の製造フローに基づき、実施例６〜９及び比較例５〜８を以下のように作製した。
まず、φ８０ｍｍ以上の直径で育成したリン化インジウムの単結晶のインゴットを準備した。
次に、リン化インジウムの単結晶のインゴットの外周を研削し、円筒にするとともに、オリエンテーションフラット（ＯＦ）を形成した。インゴットの外周研削について、砥石には、表２に示す番手、メタルボンドを採用し、表２に示す砥石送り速度とした。
次に、研削したリン化インジウムのインゴットから主面及びオリエンテーションフラットを有するウエハを切り出した。このとき、リン化インジウムのインゴットの結晶両端を所定の結晶面に沿って、ワイヤーソーを用いて切断し、複数のウエハを所定の厚みに切り出した。
次に、ウエハにおいて、オリエンテーションフラットの端面部の研削を行った。当該研削に用いた砥石には、表２に示す番手を採用し、表２に示す砥石送り速度とした。オリエンテーションフラット部以外の外周部には面取り加工を施した。
次に、面取り後のウエハの両面を研磨剤で研磨することで、ウエハ表面の凹凸を取り除いた。
次に、ウエハをエッチング液中に浸漬して所定温度で所定時間エッチングした。表２に当該エッチング条件を示す。なお、表２に示す「リン酸水溶液」は８５質量％のリン酸水溶液を用い、「過酸化水素水」は３０質量％の過酸化水素水を用い、「硫酸」は９６質量％の硫酸を用いた。
次に、ウエハの主面を鏡面研磨用の研磨材で研磨して鏡面に仕上げた後、洗浄することで、表２に示すウエハ径、ウエハ厚み及びオリエンテーションフラットの稜線長さを有するリン化インジウム基板を作製した。
【００４４】
・試験例４
実施例１０として、前述の実施例６〜９と以下の点（１）及び（２）以外は同様にして、リン化インジウム基板を作製した。
（１）φ１０４ｍｍ以上の直径で育成したリン化インジウムの単結晶のインゴットを準備した。
（２）ウエハの主面を鏡面研磨用の研磨材で研磨して鏡面に仕上げた後、洗浄することで、表２に示すウエハ径、ウエハ厚み及びオリエンテーションフラットの稜線長さを有するリン化インジウム基板を作製した。
【００４５】
（評価）
実施例１〜１０及び比較例１〜８のサンプルについて、それぞれオリエンテーションフラット端面の長手方向において、オリエンテーションフラット端面の両端から内側に３ｍｍの幅部分を除外した面を設定した。次に、図１のように、断面曲線を基板厚みの５分の１の間隔で４本設定した（ａ方向、ｂ方向、ｃ方向及びｄ方向の合計４本の断面曲線）。次に、ａ方向、ｂ方向、ｃ方向及びｄ方向の４本の断面曲線におけるＪＩＳ  Ｂ  ０６０１：２０１３で規定される最大高さＰｚをそれぞれ測定した。次に、ａ方向、ｂ方向、ｃ方向及びｄ方向の４本の断面曲線における最大高さＰｚの最大値と最小値との差を求めた。
前述の製造条件、評価１及び評価２の結果を表１及び表２に示す。
【００４６】
【表１】
0006701418.tif 000002
【００４７】
【表２】
0006701418.tif 000003
【００４８】
（評価結果）
実施例１〜１０は、いずれも４本の断面曲線における最大高さＰｚの最大値と最小値との差が、オリエンテーションフラット端面の長手方向の長さの１００００分の１以下であり、オリエンテーションフラットの平坦度の精度が良好なリン化インジウム基板が得られた。
比較例１、４、５及び８は、稜線形成条件において、エッチングで使用した液組成が適切なものではなく、４本の断面曲線における最大高さＰｚの最大値と最小値との差が、オリエンテーションフラット端面の長手方向の長さの１００００分の１を超えた。
比較例２は、稜線形成条件において、インゴット外周研削で使用した砥石の粒度が適切なものではなく、４本の断面曲線における最大高さＰｚの最大値と最小値との差が、オリエンテーションフラット端面の長手方向の長さの１００００分の１を超えた。
比較例３は、稜線形成条件において、インゴット外周研削で設定した砥石送り速度が適切なものではなく、４本の断面曲線における最大高さＰｚの最大値と最小値との差が、オリエンテーションフラット端面の長手方向の長さの１００００分の１を超えた。
比較例６は、稜線形成条件において、ウエハ外周研削で使用した砥石の粒度が適切なものではなく、４本の断面曲線における最大高さＰｚの最大値と最小値との差が、オリエンテーションフラット端面の長手方向の長さの１００００分の１を超えた。
比較例７は、稜線形成条件において、ウエハ外周研削で設定した砥石送り速度が適切なものではなく、４本の断面曲線における最大高さＰｚの最大値と最小値との差が、オリエンテーションフラット端面の長手方向の長さの１００００分の１を超えた。
【符号の説明】
【００４９】
１０  リン化インジウム基板
１１  主面
１２  オリエンテーションフラット
１３  稜線
１４  オリエンテーションフラット端面
【要約】
【課題】オリエンテーションフラットの平坦度の精度が良好なリン化インジウム基板、及びそれを用いたリン化インジウム基板の製造方法を提供する。
【解決手段】主面及びオリエンテーションフラットを有するリン化インジウム基板であって、オリエンテーションフラット端面の長手方向において、オリエンテーションフラット端面の両端から内側に３ｍｍの幅部分を除外した面において、断面曲線を基板厚みの５分の１の間隔で４本設定し、４本の断面曲線におけるＪＩＳ  Ｂ  ０６０１：２０１３で規定される最大高さＰｚをそれぞれ測定したとき、４本の断面曲線における最大高さＰｚの最大値と最小値との差が、オリエンテーションフラット端面の長手方向の長さの１００００分の１以下であることを特徴とするリン化インジウム基板。
【選択図】図１【図１】
0006701418.tif 000004
【図２】
0006701418.tif 000005